(57)【要約】  一実施形態において、ポリウレタンは、ｉ．脂肪族ジイソシアネート、ｉｉ．ポリ（エチレンオキシド）部位を含む脂肪族ジオール、ｉｉｉ．ポリカーボネート部位を含む脂肪族ジオール、及びｉｖ．鎖延長剤の残基を含み、ポリウレタンが、融解温度１４０℃以下を有し、且つ重量平均分子量１００，０００〜５００，０００ｇ／ｍｏｌを有する。一実施形態において、ポリウレタンは触媒を実質的に含有しない。一実施形態において、ポリウレタンは、反応性押出し成形によって形成される。一実施形態において、医療器具は、ポリウレタン及び生理活性物質を含む。医療器具、方法、及びポリウレタンは、最終製品の生体安定性、薬物放出プロファイル、健康及び安全性、並びに処理速度又は再現性における利点を示し得る。【選択図】なし【特許請求の範囲】
【請求項１】
ａ．ｉ．脂肪族ジイソシアネート、
ｉｉ．ポリ（エチレンオキシド）部位を含む脂肪族ジオール、
ｉｉｉ．ポリカーボネート部位を含む脂肪族ジオール、及び
ｉｖ．鎖延長剤；
の残基を含むポリウレタンと、
ｂ．生理活性物質と、
を含む医療器具であって、前記ポリウレタンが融解温度９５〜１４０℃を有し、且つ重量平均分子量１００，０００〜５００，０００ｇ／ｍｏｌを有する、医療器具。
【請求項２】
前記ポリウレタンが、
ｉ．１．脂肪族ジイソシアネート、
２．ポリ（エチレンオキシド）部位を含む脂肪族ジオール、及び
３．ポリカーボネート部位を含む脂肪族ジオール、
を含むプレポリマー組成物を重合することによって形成されるプレポリマーと、
ｉｉ．鎖延長剤と、
を含む組成物を重合することによって形成され、
前記組成物が触媒を実質的に含有しない、請求項１に記載の医療器具。
【請求項３】
前記ポリウレタンが、反応性押出し成形によって形成される、請求項１又は２に記載の医療器具。
【請求項４】
ａ．ｉ．１．脂肪族ジイソシアネート、
２．ポリ（エチレンオキシド）部位を含む脂肪族ジオール、及び
３．ポリカーボネート部位を含む脂肪族ジオール、
を含むプレポリマー組成物から形成されるプレポリマーと、
ｉｉ．鎖延長剤と、
を含む組成物を反応性押出し成形し、それによってポリウレタンが形成される工程であって、前記組成物が実質的に触媒を含有しない、工程；
ｂ．温度５５〜９０℃で前記ポリウレタンを後硬化する工程；
を含む、医療器具で使用するのに適したポリウレタンを形成する方法であって、
後硬化の後に、前記ポリウレタンが融解温度９５〜１４０℃を有し、且つ重量平均分子量１００，０００〜５００，０００ｇ／ｍｏｌを有する、方法。
【請求項５】
前記ポリウレタンが融解温度１１０〜１３０℃を有する、請求項１〜４のいずれか一項に記載の医療器具又は方法。
【請求項６】
前記融解温度が融解温度オフセット（Ｔｍオフセット）である、請求項１〜５のいずれか一項に記載の医療器具又は方法。
【請求項７】
前記ポリウレタンが融解温度オンセット（Ｔｍオンセット）６０〜８５℃を有する、請求項１〜６のいずれか一項に記載の医療器具又は方法。
【請求項８】
後硬化の期間が少なくとも４８時間である、請求項１〜７のいずれか一項に記載の方法。
【請求項９】
前記ポリウレタンが少なくとも１５０，０００ｇ／ｍｏｌの重量平均分子量を有する、請求項１〜８のいずれか一項に記載の医療器具又は方法。
【請求項１０】
前記ポリウレタンが重量平均分子量１５０，０００ｇ／ｍｏｌ〜４００，０００ｇ／ｍｏｌを有する、請求項１〜９のいずれか一項に記載の医療器具又は方法。
【請求項１１】
前記ポリウレタンが重量平均分子量２００，０００〜４００，０００ｇ／ｍｏｌを有する、請求項１〜１０のいずれか一項に記載の医療器具又は方法。
【請求項１２】
前記ポリウレタンが生体安定性である、請求項１〜１１のいずれか一項に記載の医療器具又は方法。
【請求項１３】
前記ポリウレタンが、
ｉ．脂肪族ジイソシアネートの残基２０〜４５重量％、
ｉｉ．ポリ（エチレンオキシド）部位を含む脂肪族ジオールの残基３〜１５重量％、
ｉｉｉ．ポリカーボネート部位を含む脂肪族ジオールの残基３０〜７０重量％、
ｉｖ．鎖延長剤の残基１〜１０重量％、
を含み、
前記量が前記ポリウレタンの全重量に対する量である、請求項１〜１２のいずれか一項に記載の医療器具又は方法。
【請求項１４】
前記ポリウレタンが、
ｉ．脂肪族ジイソシアネートの残基２０〜４５重量％、
ｉｉ．ポリ（エチレンオキシド）部位を含む脂肪族ジオールの残基３〜１５重量％、
ｉｉｉ．ポリカーボネート部位を含む脂肪族ジオールの残基３０〜７０重量％、
ｉｖ．鎖延長剤の残基１〜１０重量％、
からなり、
前記量が前記ポリウレタンの全重量に対する量である、請求項１〜１３のいずれか一項に記載の医療器具又は方法。
【請求項１５】
前記ポリ（エチレンオキシド）部位を含む脂肪族ジオールが重量平均分子量５００〜２０００ｇ／ｍｏｌを有する、請求項１〜１４のいずれか一項に記載の医療器具又は方法。
【請求項１６】
前記ポリカーボネート部位を含む脂肪族ジオールが重量平均分子量５００〜２０００ｇ／ｍｏｌを有する、請求項１〜１５のいずれか一項に記載の医療器具又は方法。
【請求項１７】
前記ポリウレタンがシリコーンを含有しない、請求項１〜１６のいずれか一項に記載の医療器具又は方法。
【請求項１８】
生理活性物質と、請求項１〜１７のいずれか一項に記載のポリウレタンと、を含む溶融物から、医療器具の少なくとも一部を押出し成形する工程を含む、医療器具を形成する方法。
【請求項１９】
生理活性物質と、請求項１〜１８のいずれか一項に記載の後硬化後のポリウレタンと、を含む溶融物から、医療器具の少なくとも一部を押出し成形する工程を含む、医療器具を形成する方法。
【請求項２０】
前記ポリウレタン中の生理活性物質の量が、前記ポリウレタン中の薬物の溶解限度を超える、請求項１〜１９のいずれか一項に記載の方法又は医療器具。
【請求項２１】
前記生理活性物質が、前記ポリウレタンの融解温度よりも高い融解温度を有する、請求項１〜２０のいずれか一項に記載の方法又は医療器具。
【請求項２２】
前記生理活性物質が融解温度１５０〜２００℃を有する、請求項１〜２１のいずれか一項に記載の方法又は医療器具。
【請求項２３】
触媒を実質的に含有しない、請求項１〜２２のいずれか一項に記載の医療器具。
【請求項２４】
触媒を含有しない、請求項１〜２３のいずれか一項に記載の医療器具。
【発明の詳細な説明】
【発明の詳細な説明】
【０００１】
［関連出願の相互参照］
本出願は、それぞれの内容全体が参照により本明細書に組み込まれる、２０１８年９月１７日出願の米国仮特許出願第６２／７３２０７３号及び２０１８年９月２８日出願の欧州特許出願第１８１９７７６３．８号からの優先権を主張する国際出願である。
【０００２】
［分野］
開示の本発明は、ポリウレタンを含む医療器具と、ポリウレタン自体と、ポリウレタン、医療器具を形成するのに有用であり得る組成物と、医療器具及びポリウレタンを形成する方法と、に関する。
【０００３】
［背景］
ポリマー賦形剤が通常、医療器具において使用される。代表的なポリマー賦形剤の例は、エチレン酢酸ビニル、シリコーン、又は分解性ポリマー、例えばＰＬＬＡ又はＰＬＧＡである。通常に患者が介入することなく薬物の拡散制御、徐放が可能となり、そのため治療に対するコンプライアンスが向上することからポリマー賦形剤は望ましい。
【０００４】
ポリウレタン賦形剤は公知である。ポリウレタン賦形剤は生分解性又は生体安定性であり得る。生体安定性ポリウレタン賦形剤の例は、Ｗａｒｄらによる国際公開第２０１２／０６６０００号パンフレットに記載されている。生体安定性賦形剤は一般に、生理活性物質の所望の送達期間が完了した後に、体内から抽出される。
【０００５】
［概要］
既知のポリウレタン賦形剤は、細胞毒性を生じ得る触媒を使用する必要があり得る。さらに、ポリウレタンは疎水性であり得て、水溶性薬物を放出せず、或いは特定の薬物はポリウレタンへの可溶性が乏しい。さらに、芳香族ハードセグメントの使用によって、有害なメチレンジアニリンが形成され得る。
【０００６】
一実施形態において、良好な生体安定性、融点１４０℃以下及び重量平均分子量１００，０００〜５００，０００ｇ／ｍｏｌを有するポリウレタンが提供される。一実施形態において、ポリウレタンは生体安定性である。生体安定性とは、ポリウレタンが生体内（ｉｎ  ｖｉｖｏ）で少なくとも６か月間、化学的に安定な状態を維持することを意味する。一実施形態において、ポリウレタンは生体内で少なくとも１年間生体安定性である。一実施形態において、ポリウレタンは、埋め込み後に６か月〜１年間生体安定性である。一実施形態において、ポリウレタンは、シリコーン含有材料及びＥＶＡと比べて、水溶性薬物に対する向上した溶解性を付与する。
【０００７】
一実施形態において、ポリウレタンは：
ｉ．脂肪族ジイソシアネート、
ｉｉ．ポリ（エチレンオキシド）部位を含む脂肪族ジオール、
ｉｉｉ．ポリカーボネート部位を含む脂肪族ジオール、及び
ｉｖ．鎖延長剤；の残基を含み、
そのポリウレタンは融解温度１４０℃以下を有し、且つ重量平均分子量１００，０００〜５００，０００ｇ／ｍｏｌを有する。一実施形態において、ポリウレタンは実質的に触媒を含有しない。一実施形態において、ポリウレタンは触媒を含有しない。一実施形態において、ポリウレタンは、反応性押出し成形によって形成される。一実施形態において、医療器具は、ポリウレタン及び生理活性物質を含む。
【０００８】
医療器具、方法、及びポリウレタンは、最終製品の生体安定性、薬物放出プロファイル、健康及び安全性、並びに処理速度又は再現性における利点を示し得る。
【０００９】
［詳細な説明］
一実施形態において、医療器具はポリウレタン及び生理活性物質を含む。一実施形態において、ポリウレタンは、生理活性物質と配合され、溶融加工技術によってデバイスへと形成される。溶融加工技術は、（共）押出し成形、射出成形、又は例えば熱溶解積層方式による３Ｄ印刷であり得る。一実施形態において、ポリウレタンは生理活性物質と配合され、押出し成形されて、医療器具が形成される。一実施形態において、医療器具は、ロッド、チューブ又はリングの形状をとる。一実施形態において、医療器具を形成する方法は、ポリウレタン及び生理活性物質を含む溶融物から医療器具の少なくとも一部を形成する工程を含む。一実施形態において、医療器具を形成する方法は、ポリウレタン及び生理活性物質を含む溶融物から医療器具の少なくとも一部を押出し成形する工程を含む。
【００１０】
その医療器具は、埋込型デバイスを介した薬物の徐放における有用性を有し得る。医療器具は上腕若しくは腟内に埋め込み可能であり得て、バースコントロール又は抗ウイルス性デバイスとしての有用性を有する。
【００１１】
［ポリウレタン］
一実施形態に従って、ポリウレタンは：
ｉ．脂肪族ジイソシアネート、
ｉｉ．ポリ（エチレンオキシド）部位を含む脂肪族ジオール、
ｉｉｉ．ポリカーボネート部位を含む脂肪族ジオール、及び
ｉｖ．鎖延長剤；
の残基を含み、融解温度１４０℃以下を有し、且つ重量平均分子量１００，０００〜５００，０００ｇ／ｍｏｌを有する。
【００１２】
一実施形態において、ポリウレタンは：
ｉ．
１．脂肪族ジイソシアネート、
２．ポリ（エチレンオキシド）部位を含む脂肪族ジオール、及び
３．ポリカーボネート部位を含む脂肪族ジオール、
を含むプレポリマー組成物の重合によって形成されるプレポリマー；
ｉｉ．鎖延長剤；
を含む組成物を重合することによって形成される。
【００１３】
一実施形態において、ポリウレタンは、少なくとも５０℃、少なくとも５５℃、少なくとも６０℃、又は少なくとも６３℃の融解温度を有する。一実施形態において、ポリウレタンは、最大で１３５℃、最大で１３０℃、最大で１２５℃、最大で１２０℃、最大で１１５℃、最大で１１０℃、最大で１０５℃、最大で１００℃、最大で９５℃、最大で９０℃、最大で８５℃、最大で８０℃、最大で７５℃、最大で７０℃、又は最大で６５℃の融解温度を有する。
【００１４】
一実施形態において、ポリウレタンは、少なくとも１２５，０００ｇ／ｍｏｌ、少なくとも１５０，０００ｇ／ｍｏｌ、少なくとも１７５，０００ｇ／ｍｏｌ、少なくとも２００，０００ｇ／ｍｏｌ、少なくとも２２５，０００ｇ／ｍｏｌ、少なくとも２５０，０００ｇ／ｍｏｌ、少なくとも２７５，０００ｇ／ｍｏｌ、少なくとも３００，０００ｇ／ｍｏｌ、少なくとも３２５，０００ｇ／ｍｏｌ、又は少なくとも３５０，０００ｇ／ｍｏｌの重量平均分子量を有する。一実施形態において、ポリウレタンは、最大で４７５，０００ｇ／ｍｏｌ、最大で４５０，０００ｇ／ｍｏｌ、最大で４２５，０００ｇ／ｍｏｌ、最大で４００，０００ｇ／ｍｏｌ、最大で３７５，０００ｇ／ｍｏｌ、最大で３５０，０００ｇ／ｍｏｌ、最大で３２５，０００ｇ／ｍｏｌ、最大で３００，０００ｇ／ｍｏｌ、最大で２７５，０００ｇ／ｍｏｌ、又は最大で２５０，０００ｇ／ｍｏｌの重量平均分子量を有する。
【００１５】
ポリウレタンは一般に、脂肪族ジイソシアネートと、ポリ（エチレンオキシド）部位を含む脂肪族ジオールと、ポリカーボネート部位を含む脂肪族ジオールと、を含むプレポリマー組成物の重合により、最初にプレポリマーを形成することによって形成される。次いで、プレポリマーを鎖延長剤と反応させて、所望の分子量を有するポリウレタンが形成される。一実施形態において、ポリウレタン直鎖状である。一実施形態において、ポリウレタンは分岐状である。
【００１６】
一実施形態において、ポリウレタン又は医療器具は実質的に触媒を含有しない。一実施形態において、ポリウレタン又は医療器具は触媒を含有しない。触媒の例は、オクタン酸第一スズ、ジブチルスズジラウラート、及びアミン触媒である。
【００１７】
一実施形態において、プレポリマーは、少なくとも０．９５、最大で１．０１のＮＣＯ／ＯＨ比を有する。一実施形態において、プレポリマーは、少なくとも０．９６、少なくとも０．９７、少なくとも０．９８、少なくとも０．９９、又は少なくとも０．９９５のＮＣＯ／ＯＨ比を有する。一実施形態において、プレポリマーは、最大で１．０のＮＣＯ／ＯＨ比を有する。
【００１８】
一実施形態において、加工助剤が使用される。一実施形態において、加工助剤はワックスである。例示的なワックスは、ビス−ステアルアミドワックス又はポリエチレンワックスである。したがって、一実施形態において、医療器具は加工助剤を含む。
【００１９】
一実施形態において、押出機においてプレポリマー及び鎖延長剤のストリームを合わせることにより、反応性押出し成形によってポリウレタンが形成される。反応性押出し成形の後に、未反応イソシアネート約０．０１〜０．１重量％がポリウレタン中に残ることが予想される。
【００２０】
一実施形態において、次いで、最大で９０℃の温度でポリウレタンを後硬化することによって、この未反応イソシアネートを実質的に反応させる。一実施形態において、後硬化は少なくとも５０℃、少なくとも５５℃、又は少なくとも５９℃の温度で実施される。一実施形態において、後硬化は、最大で８５℃、最大で８０℃、最大で７５℃、最大で７０℃、又は最大で６５℃の温度で実施される。
【００２１】
一実施形態において、ポリウレタンの微細構造が完全に形成されるまで、すなわちハード（イソシアネート含有）ブロック及びソフト（ポリカーボネート又はポリエチレンオキシド含有）ブロックが十分に相分離するまで、後硬化が行われる。一実施形態において、後硬化の期間は少なくとも４８時間又は少なくとも７２時間である。一実施形態において、後硬化の期間は４８〜９６時間である。材料が十分に後硬化したか否かは、その期間及び温度の両方に応じて異なる。
【００２２】
一般的な反応性押出機は、様々な溶融ゾーン及びプレートの温度の変更が可能となる。理想的な温度設定は、反応性押出機のデザイン及びポリマー溶融物の特性に応じて異なる。
【００２３】
ポリウレタンの融点は、実施例に詳述される手順を用いてＤＳＣによって測定される。融解温度に関連する２つの値：Ｔｍオンセット及びＴｍオフセットが得られる。Ｔｍオンセットは、ポリウレタンの結晶質ドメインの融解の開始に相当する。Ｔｍオフセットは、ポリウレタンの結晶質ドメインの実質的にすべてが融解する温度に相当する。本出願全体を通して、融解温度は、Ｔｍオフセットと定義され、つまりポリウレタンが完全に融解する温度と定義される。複数の融解ピーク、したがって複数のＴｍオンセット及びＴｍオフセットの場合には、最も高いＴｍオフセットが、ポリウレタンの融解温度に相当する。
【００２４】
一実施形態において、後硬化後のポリウレタンは、少なくとも９５℃、少なくとも１００℃、少なくとも１０５℃、少なくとも１１０℃、又は少なくとも１１３℃の融解温度を有する。一実施形態において、後硬化後のポリウレタンは、最大で１３５℃、最大で１３０℃、最大で１２５℃、最大で１２０℃、最大で１１５℃、又は最大で１１０℃の融解温度を有する。
【００２５】
一実施形態において、後硬化後のポリウレタンは、少なくとも５０℃、少なくとも５５℃、少なくとも６０℃、少なくとも６２℃、又は少なくとも６３℃の融解温度オンセット（Ｔｍオンセット）を有する。一実施形態において、後硬化後のポリウレタンは、最大で１１０℃、最大で１０５℃、最大で１００℃、最大で９５℃、最大で９０℃、最大で８５℃、最大で８０℃、最大で７５℃、最大で７０℃、又は最大で６５℃の融解温度オンセット（Ｔｍオンセット）を有する。
【００２６】
一実施形態において、後硬化後のポリウレタンは、少なくとも１２５，０００ｇ／ｍｏｌ、少なくとも１５０，０００ｇ／ｍｏｌ、少なくとも１７５，０００ｇ／ｍｏｌ、少なくとも２００，０００ｇ／ｍｏｌ、少なくとも２２５，０００ｇ／ｍｏｌ、少なくとも２５０，０００ｇ／ｍｏｌ、少なくとも２７５，０００ｇ／ｍｏｌ、少なくとも３００，０００ｇ／ｍｏｌ、少なくとも３２５，０００ｇ／ｍｏｌ、又は少なくとも３５０，０００ｇ／ｍｏｌの重量平均分子量を有する。一実施形態において、後硬化後のポリウレタンは、最大で４７５，０００ｇ／ｍｏｌ、最大で４５０，０００ｇ／ｍｏｌ、最大で４２５，０００ｇ／ｍｏｌ、最大で４００，０００ｇ／ｍｏｌ、最大で３７５，０００ｇ／ｍｏｌ、最大で３５０，０００ｇ／ｍｏｌ、最大で３２５，０００ｇ／ｍｏｌ、最大で３００，０００ｇ／ｍｏｌ、最大で２７５，０００ｇ／ｍｏｌ、又は最大で２５０，０００ｇ／ｍｏｌの重量平均分子量を有する。
【００２７】
一実施形態において、ポリウレタンは以下の成分の残基を含む。
【００２８】
［脂肪族ジイソシアネート成分］
ポリウレタンは、脂肪族ジイソシアネートの残基を含む。一実施形態において、脂肪族ジイソシアネートは、１モル当たりに平均で少なくとも１．９個のイソシアネート基、１モル当たりに平均で２．７個未満のイソシアネート基を含む。
【００２９】
一実施形態において、脂肪族ジイソシアネートは、ヘキサメチレンジイソシアネート（ＨＤＩ）、テトラメチレン−１，４−ジイソシアネート、シクロヘキサン−１，４−ジイソシアネート、ジシクロヘキシルメタン−４，４’−ジイソシアネート（ＨＭＤＩ）、イソホロンジイソシアネート（ＩＰＤＩ）又はその混合物を含む。一実施形態において、脂肪族ジイソシアネートは、ヘキサメチレンジイソシアネート（ＨＤＩ）、テトラメチレン−１，４−ジイソシアネート、シクロヘキサン−１，４−ジイソシアネート、ジシクロヘキシルメタン−４，４’−ジイソシアネート（ＨＭＤＩ）、イソホロンジイソシアネート（ＩＰＤＩ）、又はその混合物からなる。一実施形態において、脂肪族ジイソシアネートは、ジシクロヘキシルメタン−４，４’−ジイソシアネートからなる。
【００３０】
一実施形態において、ジイソシアネートの分子量は１００〜５００ｇ／ｍｏｌである。一実施形態において、ジイソシアネートの分子量は１５０〜２６０ｇ／ｍｏｌである。
【００３１】
一実施形態において、ポリウレタンは、ポリウレタンの全重量に対して脂肪族ジイソシアネートの残基を少なくとも１０重量％、少なくとも２０重量％、少なくとも２５重量％、又は少なくとも３０重量％含む。一実施形態において、ポリウレタンは、ポリウレタンの全重量に対して脂肪族ジイソシアネートの残基を最大で５０重量％、最大で４５重量％、最大で４０重量％、又は最大で３５重量％含む。一実施形態において、プレポリマー組成物は、組成物の全重量に対して脂肪族ジイソシアネートを少なくとも１０重量％、少なくとも２０重量％、少なくとも２５重量％、又は少なくとも３０重量％含む。一実施形態において、プレポリマー組成物は、組成物の全重量に対して脂肪族ジイソシアネートを最大で５０重量％、最大で４５重量％、最大で４０重量％、又は最大で３５重量％含む。
【００３２】
［ポリ（エチレンオキシド）部位を含む脂肪族ジオール］
ポリウレタンは、ポリ（エチレンオキシド）部位を含む脂肪族ジオールの残基を含む。一般に、ジオールは２つのＯＨ基及びポリ（エチレンオキシド）主鎖を含む。ＯＨ基は主鎖に直接結合され得るか、又はリンカーによって分離され得る。例えば、ヒドロキシアルキル末端ポリ（エチレンオキシド）は、ポリ（エチレンオキシド）部位を含む脂肪族ジオールである。
【００３３】
一実施形態において、ポリ（エチレンオキシド）部位を含む脂肪族ジオールは、重量平均分子量５００〜２０００ｇ／ｍｏｌを有する。一実施形態において、ポリ（エチレンオキシド）部位を含む脂肪族ジオールは少なくとも６００ｇ／ｍｏｌ、少なくとも６５０ｇ／ｍｏｌ、少なくとも７５０ｇ／ｍｏｌ、少なくとも８００ｇ／ｍｏｌ、少なくとも９００ｇ／ｍｏｌ、又は少なくとも９５０ｇ／ｍｏｌの重量平均分子量を有する。一実施形態において、ポリ（エチレンオキシド）部位を含む脂肪族ジオールは、最大で１９００ｇ／ｍｏｌ、最大で１８００ｇ／ｍｏｌ、最大で１７００ｇ／ｍｏｌ、最大で１６００ｇ／ｍｏｌ、最大で１５００ｇ／ｍｏｌ、最大で１４００ｇ／ｍｏｌ、最大で１３００ｇ／ｍｏｌ、又は最大で１２００ｇ／ｍｏｌの重量平均分子量を有する。
【００３４】
一実施形態において、ポリウレタンは、ポリウレタンの全重量に対してポリ（エチレンオキシド）部位を含む脂肪族ジオールの残基を少なくとも２重量％、少なくとも３重量％、少なくとも４重量％、少なくとも５重量％、又は少なくとも６重量％含む。一実施形態において、ポリウレタンは、ポリウレタンの全重量に対してポリ（エチレンオキシド）部位を含む脂肪族ジオールの残基を最大で１５重量％、最大で１２重量％、最大で１０重量％、又は最大で９重量％含む。一実施形態において、ポリ（エチレンオキシド）部位を含む脂肪族ジオールは、組成物の全重量に対して少なくとも２重量％、少なくとも３重量％、少なくとも４重量％、少なくとも５重量％、又は少なくとも６重量％の量で存在する。一実施形態において、ポリ（エチレンオキシド）部位を含む脂肪族ジオールは、組成物の全重量に対して最大で１５重量％、最大で１２重量％、最大で１０重量％、又は最大で９重量％の量で存在する。
【００３５】
［ポリカーボネート部位を含む脂肪族ジオール］
ポリウレタンは、ポリカーボネート部位を含む脂肪族ジオールの残基を含む。一般に、ジオールは２つのＯＨ基及びポリカーボネート主鎖を含む。ＯＨ基は主鎖に直接結合され得るか、又はリンカーによって分離され得る。例えば、ヒドロキシアルキル末端ポリカーボネートは、ポリカーボネート部位を含む脂肪族ジオールである。
【００３６】
一実施形態において、ポリカーボネート部位を含む脂肪族ジオールは重量平均分子量５００〜２０００ｇ／ｍｏｌを有する。一実施形態において、ポリカーボネート部位を含む脂肪族ジオールは、少なくとも６００ｇ／ｍｏｌ、少なくとも６５０ｇ／ｍｏｌ、少なくとも７５０ｇ／ｍｏｌ、少なくとも８００ｇ／ｍｏｌ、少なくとも９００ｇ／ｍｏｌ、又は少なくとも９５０ｇ／ｍｏｌの重量平均分子量を有する。一実施形態において、ポリカーボネート部位を含む脂肪族ジオールは、最大で１９００ｇ／ｍｏｌ、最大で１８００ｇ／ｍｏｌ、最大で１７００ｇ／ｍｏｌ、最大で１６００ｇ／ｍｏｌ、最大で１５００ｇ／ｍｏｌ、最大で１４００ｇ／ｍｏｌ、最大で１３００ｇ／ｍｏｌ、又は最大で１２００ｇ／ｍｏｌの重量平均分子量を有する。
【００３７】
一実施形態において、ポリカーボネート部位を含む脂肪族ジオールは、ポリ（エチレンオキシド）部位を含む脂肪族ジオールの重量平均分子量と異なる、２５０ｇ／ｍｏｌ以下、２００ｇ／ｍｏｌ以下、１５０ｇ／ｍｏｌ以下、１００ｇ／ｍｏｌ以下、又は５０ｇ／ｍｏｌ以下の重量平均分子量を有する。
【００３８】
一実施形態において、ポリウレタンは、ポリウレタンの全重量に対して、ポリカーボネート部位を含む脂肪族ジオールの残基を少なくとも３０重量％、少なくとも３５重量％、少なくとも４０重量％、少なくとも４５重量％、又は少なくとも５０重量％含む。一実施形態において、ポリウレタンは、ポリウレタンの全重量に対して、ポリカーボネート部位を含む脂肪族ジオールの残基を最大で７０重量％、最大で６５重量％、最大で６０重量％、又は最大で５５重量％含む。一実施形態において、ポリカーボネート部位を含む脂肪族ジオールは、組成物の全重量に対して少なくとも３０重量％、少なくとも３５重量％、少なくとも４０重量％、少なくとも４５重量％、又は少なくとも５０重量％の量で存在する。一実施形態において、ポリカーボネート部位を含む脂肪族ジオールは、組成物の全重量に対して最大で７０重量％、最大で６５重量％、最大で６０重量％、又は最大で５５重量％の量で存在する。
【００３９】
［鎖延長剤］
ポリウレタンは鎖延長剤の残基を含む。鎖延長剤は、炭素原子２〜２０個を有するアルカンジオールであり、１つ又は複数の炭素原子が酸素で置換されていてもよい。一実施形態において、鎖延長剤は、少なくとも６０ｇ／ｍｏｌ、少なくとも７０ｇ／ｍｏｌ、少なくとも８０ｇ／ｍｏｌ、少なくとも９０ｇ／ｍｏｌ、又は少なくとも１００ｇ／ｍｏｌの分子量を有する。一実施形態において、鎖延長剤は、最大で５００ｇ／ｍｏｌ、最大で４００ｇ／ｍｏｌ、最大で３００ｇ／ｍｏｌ、最大で２００ｇ／ｍｏｌ、又は最大で１５０ｇ／ｍｏｌの分子量を有する。
【００４０】
一実施形態において、鎖延長剤は、エチレングリコール、ジエチレングリコール、プロピレングリコール、ジプロピレングリコール、１，３−プロパンジオール、１，４−ブタンジオール、１，５−ペンタンジオール、１，６−ヘキサンジオール、又は１，８−オクタンジオールを含む。一実施形態において、鎖延長剤は、エチレングリコール、ジエチレングリコール、プロピレングリコール、ジプロピレングリコール、１，３−プロパンジオール、１，４−ブタンジオール、１，５−ペンタンジオール、１，６−ヘキサンジオール、又は１，８−オクタンジオール、又はその混合物からなる。一実施形態において、鎖延長剤は、１，４−ブタンジオール、１，６−ヘキサンジオール、又はその混合物からなる。
【００４１】
一実施形態において、ポリウレタンは、鎖延長剤の残基を、ポリウレタンの全重量に対して少なくとも１重量％、少なくとも２重量％、少なくとも３重量％、少なくとも４重量％、又は少なくとも５重量％含む。一実施形態において、ポリウレタンは、鎖延長剤の残基を、ポリウレタンの全重量に対して最大で１２重量％、最大で１０重量％、最大で９重量％、最大で８重量％、最大で７重量％、又は最大で６重量％含む。一実施形態において、組成物は、組成物の全重量に対して鎖延長剤を少なくとも１重量％、少なくとも２重量％、少なくとも３重量％、少なくとも４重量％、又は少なくとも５重量％含む。一実施形態において、組成物は、組成物の全重量に対して鎖延長剤を最大で１２重量％、最大で１０重量％、最大で９重量％、最大で８重量％、最大で７重量％、又は最大で６重量％含む。
【００４２】
［ポリウレタンの他の任意の特徴］
一実施形態において、ポリウレタンはシリコーンを含有しない。一実施形態において、ポリウレタンはシリコーンを実質的に含有しない。一実施形態において、組成物はシリコーン含有部位を含有しない。一実施形態において、組成物はシリコーン含有部位を実質的に含有しない。一実施形態において、組成物は、組成物の全重量に対してシリコーン含有部位を０．１重量％未満含む。
【００４３】
一実施形態において、ポリウレタンは末端基を含有しない。末端基は、分子の末端に別々に存在する部位である。末端基は、主鎖における部位から固有であり得る。末端基は、ポリマー主鎖が形成された後に存在する末端イソシアネート基を単官能性部位上の共反応性基と反応させることによって形成され得る。例えば、末端イソシアネート基を１−オクタノール又はオクチルアミンと反応させて、Ｃ８アルキル末端が形成され得る。末端基は、ポリウレタンの形成に使用される配合物に単官能アルコールなどの連鎖停止剤を含有させることからも生じ得る。例えば、ポリウレタン形成するための配合物は、ジイソシアネート、ポリマー脂肪族ジオール、鎖延長剤、及び単官能アルコールを含み得る。
【００４４】
一実施形態において、ポリウレタンは末端基を含有しない。一実施形態において、ポリウレタンは末端基を実質的に含有しない。一実施形態において、ポリウレタンは、ポリウレタンの全重量に対して末端基を０．１重量％未満含む。
【００４５】
［生理活性物質］
一実施形態において、医療器具はポリウレタン及び生理活性物質を含む。一実施形態において、生理活性物質はポリウレタン中に分散される。一実施形態において、生理活性物質はポリウレタン中に可溶化される。一実施形態において、ポリウレタン中の生理活性物質の量は、ポリウレタン中の薬物の溶解限度を超える。
【００４６】
生理活性物質の例は、麻酔薬、鎮痛薬、抗菌薬、抗真菌剤、抗ウイルス剤、避妊薬、ホルモン又はプロホルモン、又はその組み合わせである。
【００４７】
一実施形態において、生理活性物質は、ポリウレタンの融解温度よりも高い融解温度を有する。一実施形態において、生理活性物質は融解温度１５０〜２００℃を有する。
【００４８】
以下の実施例は本発明の実施形態をさらに明らかにするが、当然のことながら、特許請求の範囲を制限するものとして決して解釈すべきではない。
【００４９】
［実施例］
［測定法］
分子量  重量平均分子量は、ＩＳＯ１３８８５−１：２００８に準拠してゲル浸透クロマトグラフィー（ＧＰＣ）によって測定される。
【００５０】
ＮＣＯ／ＯＨ  ＮＣＯ値は、ＡＳＴＭ  Ｄ２５７２−９７に準拠して測定される。ヒドロキシル価はそれぞれ、ＩＳＯ４６２９−１９７８に準拠して滴定により決定される。
【００５１】
融点  融点は示差走査熱量測定（ＤＳＣ）によって測定される。ＴＡ  Ｉｎｓｔｒｕｍｅｎｔｓ  Ｄｉｓｃｏｖｅｒｙ  Ｑ２００を使用して測定が行われる。ペレットを計量し、アルミニウム皿に密閉する。ランプ速度１０℃／分にて室温から−９０℃に試料を冷却する。次いで、試料を１０℃／分で２５０℃に加熱し、続いて再び１０℃／分で−９０℃に冷却する。次いで、試料を再び１０℃／分で２５０℃に加熱する。この第２加熱実施中に、材料のＴｇ、Ｔｍオンセット、及びＴｍオフセットを決定する。Ｔｍオンセットは、融解の開始のために、温度曲線に対する熱流が変化するポイントである。Ｔｍオフセットは、ポリウレタンが完全に融解した後に温度曲線に対する熱流がその通常の軌道に戻るポイントである。
【００５２】
硬度  ＰＴＣ  Ｉｎｓｔｒｕｍｅｎｔｓ  Ｍｏｄｅｌ  ＃３０７Ｌ、ＡＳＴＭ  Ａ型デュロメーターが使用される。釣合重り１ｋｇの反対側のショアＡ硬度ステージ上にフィルム試料を置く。異なる位置で少なくとも５回測定を完了し、平均をとる。別々の２つの試料を試験し、結果を平均する。
【００５３】
引張弾性率、破断点引張伸び、及び引張強さをＡＳＴＭ  Ｄ６３８に準拠して測定する。
【００５４】
メルトフローインデックス  メルトフローは、１０分当たりのポリマー押出し物（ｇ）に関するポリマーフロー特性の決定である。ＡＳＴＭ  １２３８の修正バージョンに従って、メルトフローインデックスが測定される。試験されるポリマーに応じて異なる荷重量を用いて、この試験を完了する。メルトインデクサー装置のバレル内にポリマーを充填し、完全に溶融する。次いで、オペレーターが手作業で材料を特定の時間増分（ｔｉｍｅ  ｉｎｃｒｅｍｅｎｔ）にて切断する。次いで、切断されたそれぞれの試料を計量する。最低でも材料の２つのカットが形成され；好ましくは３つのカットが形成される。次いで、切断されたそれぞれの試料の質量を掛け算して、１０分間にわたる試料の質量を決定する。これらの値を平均し、メルトフローインデックスとして報告する。
【００５５】
［実施例１］
［プレポリマー合成］
プレポリマーの組成を表１−１に示す。重量％はプレポリマーの全重量に対する％である。ポリカーボネートポリオールは、ダイセル社（Ｄａｉｃｅｌ）からのＣＤ２１０である。合成前に、ポリカーボネートジオール及びポリエチレングリコールを加熱し、窒素でパージして、残留水を除去する。プレポリマー合成の開始前に、含水量≦１５０ｐｐｍを確実にするため、カール・フィッシャー（Ｋａｒｌ  Ｆｉｓｃｈｅｒ）滴定によって材料を試験した。
【００５６】
窒素フロー下にて、ＨＭＤＩを４０ガロンＭｙｅｒｓ  Ｍｉｘｅｒ反応器に装入し、７５℃に加熱する。次いで、ポリカーボネートジオールを反応器に速度１．０ｋｇ／分で装入する。ポリエチレングリコールの添加が完了したら、反応器を８２℃に加熱し、プレポリマー成分を３０分間混合する。真空を用いて、プレポリマーを脱気し、加圧ポット内に供給する。
【００５７】
【表１】
2022500394.tif 000002
【００５８】
プレポリマーの理論分子量は１５２４ｇ／ｍｏｌである。
【００５９】
［ポリウレタンの反応性押出し成形］
プレポリマー及び鎖延長剤（ブタンジオール，ＭＷ＝９０．１２ｇ／ｍｏｌ）のストリームをＬｅｉｓｔｒｉｔｚ  Ｅｘｔｒｕｓｉｏｎ  Ｃｏｒｐ．Ｍｉｃｒｏ２７押出機において合わせる。プレポリマーと鎖延長剤の比は、様々なＮＣＯ／ＯＨ比のポリウレタンが得られるように変更される。ＮＣＯ／ＯＨ１．０１でのポリウレタンの近似の最終的組成を表１〜２に示す。
【００６０】
【表２】
2022500394.tif 000003
【００６１】
押出機を出た後、ポリウレタンは未反応イソシアネート０．０１〜０．１重量％を有すると予想される。次いで、規定の硬化温度で後硬化することによって、この未反応イソシアネートを実質的に反応させる。
【００６２】
得られたポリウレタンの融点は表１〜３に示す。
【００６３】
【表３】
2022500394.tif 000004
【００６４】
生成されたポリウレタンが低温で後硬化することができ、その結果、１８０℃を超える融点を一般に有する他のポリウレタンよりも著しく低い融解温度が得られることが判明した。
【００６５】
ポリウレタンの他の特性を表１〜４に示す。ｎｍ＝未測定
【００６６】
【表４】
2022500394.tif 000005
【００６７】
［実施例２］
［ポリウレタンの形成］
窒素でパージすることによって、ポリカーボネートジオール（ＣＤ２１０，ＭＷ９６７．２４ｇ／ｍｏｌ）、ポリエチレングリコール（ＰＥＧ−１０００，ＭＷ１００３ｇ／ｍｏｌ）、及び鎖延長剤、ブタンジオール（ＭＷ９０．１２ｇ／ｍｏｌ）から水分を除去する。開放された乾燥４００ｍＬケトル反応器にポリカーボネートジオールを装入する。次いで、反応器を組立て、内部温度７０℃に加熱する。セットポイントに達したら、イソシアネート（ジシクロヘキシルメタン−４，４’−ジイソシアネート（ＨＭＤＩ）又はヘキサメチレンジイソシアネート（ＨＤＩ））を反応器にゆっくりと装入する。発熱が確認され、次にマントルを８５℃に設定し、２時間混合する。次いで、ポリエチレングリコールを反応器に装入し、発熱が確認され、プレポリマーを２時間混合する。
【００６８】
高速ミキサー（Ｓｉｌｖｅｒｓｏｎ  ＬＲ５）を使用して、ブタンジオールをそれぞれのプレポリマーに５０００ｒｐｍで３分間ブレンドする。試料を金型に注型し、オーブンに入れる。
【００６９】
形成されるポリウレタンを表２−１に示す。ポリウレタンの全重量に対する重量％で量を示す。
【００７０】
【表５】
2022500394.tif 000006
【００７１】
８０℃で４８時間硬化した後に、硬度及び融解温度を測定し、次いで換気フード内で２４時間試料を冷却した。その結果を表２−２に示す。
【００７２】
【表６】
2022500394.tif 000007
【００７３】
上記の８０℃で４８時間の代わりに、６０℃で７２時間硬化した後に、融解温度を測定した。硬度は、試料２Ａ及び２Ｃと同じであると予想され、Ｔｍオフセットは実質的に同じである。Ｔｍオンセットは実質的に上昇する。硬度及びＴｍオフセットなどのポリマーのバルク特性（ｂｕｌｋ  ｐｒｏｐｅｒｔｙ）は、８０℃にて４８時間後に十分に決定されるが、微細構造はその時点では完全には形成されていなかったと考えられる。６０℃にて７２時間後の結果を表２〜３に示す。
【００７４】
【表７】
2022500394.tif 000008
【００７５】
［例示的な実施形態の更なる説明］
１．
ａ．ｉ．脂肪族ジイソシアネート、
ｉｉ．ポリ（エチレンオキシド）部位を含む脂肪族ジオール、
ｉｉｉ．ポリカーボネート部位を含む脂肪族ジオール、及び
ｉｖ．鎖延長剤；の残基を含むポリウレタンと、
ｂ．生理活性物質と、
を含む医療器具であって、
そのポリウレタンが融解温度１４０℃以下を有し、且つ重量平均分子量１００，０００〜５００，０００ｇ／ｍｏｌを有する、医療器具。
２．
ａ．ｉ．脂肪族ジイソシアネート、
ｉｉ．ポリ（エチレンオキシド）部位を含む脂肪族ジオール、
ｉｉｉ．ポリカーボネート部位を含む脂肪族ジオール、及び
ｉｖ．鎖延長剤；の残基を含むポリウレタンであって、
融解温度１４０℃以下を有し、且つ重量平均分子量１００，０００〜５００，０００ｇ／ｍｏｌを有する、ポリウレタン。
３．
そのポリウレタンが、
ｉ．１．脂肪族ジイソシアネート、
２．ポリ（エチレンオキシド）部位を含む脂肪族ジオール、及び
３．ポリカーボネート部位を含む脂肪族ジオール、
を含むプレポリマー組成物を重合することによって形成されるプレポリマーと、
ｉｉ．鎖延長剤と、
を含む組成物を重合することによって形成される、先の例示的な実施形態のいずれか一つの医療器具又はポリウレタン。
４．
そのポリウレタンが、触媒を含有しない、又は実質的に含有しない組成物を重合することによって形成される、先の例示的な実施形態のいずれか一つの医療器具又はポリウレタン。
５．
そのポリウレタンが、反応性押出し成形よって形成される、先の例示的な実施形態のいずれか一つによる医療器具又はポリウレタン。
６．
そのポリウレタンが、少なくとも９５℃、少なくとも１００℃、少なくとも１０５℃、少なくとも１１０℃、又は少なくとも１１３℃の融解温度を有する、先の例示的な実施形態のいずれか一つによる医療器具又はポリウレタン。
７．
そのポリウレタンが、最大で１３５℃、最大で１３０℃、最大で１２５℃、最大で１２０℃、最大で１１５℃、又は最大で１１０℃の融解温度を有する、先の例示的な実施形態のいずれか一つによる医療器具又はポリウレタン。
８．
後硬化後のポリウレタンが、少なくとも５０℃、少なくとも５５℃、少なくとも６０℃、少なくとも６２℃、又は少なくとも６３℃の融解温度オンセット（Ｔｍオンセット）を有する、先の例示的な実施形態のいずれか一つによる医療器具又はポリウレタン。
９．
後硬化後のポリウレタンが、最大で１１０℃、最大で１０５℃、最大で１００℃、最大で９５℃、最大で９０℃、最大で８５℃、最大で８０℃、最大で７５℃、最大で７０℃、又は最大で６５℃の融解温度オンセット（Ｔｍオンセット）を有する、先の例示的な実施形態のいずれか一つによる医療器具又はポリウレタン。
１０．
そのポリウレタンが、少なくとも１２５，０００ｇ／ｍｏｌ、少なくとも１５０，０００ｇ／ｍｏｌ、少なくとも１７５，０００ｇ／ｍｏｌ、少なくとも２００，０００ｇ／ｍｏｌ、少なくとも２２５，０００ｇ／ｍｏｌ、少なくとも２５０，０００ｇ／ｍｏｌ、少なくとも２７５，０００ｇ／ｍｏｌ、少なくとも３００，０００ｇ／ｍｏｌ、少なくとも３２５，０００ｇ／ｍｏｌ、又は少なくとも３５０，０００ｇ／ｍｏｌの重量平均分子量を有する、先の例示的な実施形態のいずれか一つによる医療器具又はポリウレタン。
１１．
そのポリウレタンが、最大で４７５，０００ｇ／ｍｏｌ、最大で４５０，０００ｇ／ｍｏｌ、最大で４２５，０００ｇ／ｍｏｌ、最大で４００，０００ｇ／ｍｏｌ、最大で３７５，０００ｇ／ｍｏｌ、最大で３５０，０００ｇ／ｍｏｌ、最大で３２５，０００ｇ／ｍｏｌ、最大で３００，０００ｇ／ｍｏｌ、最大で２７５，０００ｇ／ｍｏｌ、又は最大で２５０，０００ｇ／ｍｏｌの重量平均分子量を有する、先の例示的な実施形態のいずれか一つによる医療器具又はポリウレタン。
１２．
ａ．ｉ．１．脂肪族ジイソシアネート、
２．ポリ（エチレンオキシド）部位を含む脂肪族ジオール、及び
３．ポリカーボネート部位を含む脂肪族ジオール、
を含むプレポリマー組成物から形成されるプレポリマーと、
ｉｉ．鎖延長剤と、
を含む組成物を反応性押出し成形し、それによってポリウレタンが形成される工程であって、その組成物が実質的に触媒を含有しない、工程；
ｂ．最大で９０℃の温度でポリウレタンを後硬化する工程；
を含む、医療器具において使用するのに適したポリウレタンを形成する方法であって、後硬化の後に、ポリウレタンが融解温度１４０℃以下を有し、且つ重量平均分子量１００，０００〜５００，０００ｇ／ｍｏｌを有する、方法。
１３．
後硬化が、少なくとも５０℃、少なくとも５５℃、又は少なくとも５９℃の温度で実施される、先の例示的な実施形態のいずれか一つによる方法。
１４．
後硬化が、最大で８５℃、最大で８０℃、最大で７５℃、最大で７０℃、又は最大で６５℃の温度で実施される、先の例示的な実施形態のいずれか一つによる方法。
１５．
後硬化後のポリウレタンが、少なくとも９５℃、少なくとも１００℃、少なくとも１０５℃、少なくとも１１０℃、又は少なくとも１１３℃の融解温度を有する、先の例示的な実施形態のいずれか一つによる方法。
１６．
後硬化後のポリウレタンが、最大で１３５℃、最大で１３０℃、最大で１２５℃、最大で１２０℃、最大で１１５℃、又は最大で１１０℃の融解温度を有する、先の例示的な実施形態のいずれか一つによる方法。
１７．
ポリウレタンの微細構造が完全に形成されるまで、後硬化が起こる、先の例示的な実施形態のいずれか一つによる方法。
１８．
後硬化の期間が少なくとも４８時間である、先の例示的な実施形態のいずれか一つによる方法。
１９．
後硬化の期間が少なくとも７２時間である、先の例示的な実施形態のいずれか一つによる方法。
２０．
後硬化の期間が４８〜９６時間である、先の例示的な実施形態のいずれか一つによる方法。
２１．
後硬化の期間が７２〜９６時間である、先の例示的な実施形態のいずれか一つによる方法。
２２．
前述の例示的な実施形態のいずれか一つの方法によって形成される、ポリウレタン。
２３．
先の請求項のいずれか一つによるポリウレタンと、生理活性物質と、を含む溶融物から医療器具の少なくとも一部を形成する工程を含む、医療器具を形成する方法。
２４．
好ましくは（共）押出し成形、射出成形、又は３Ｄ印刷によって、溶融物を溶融加工することを含む、先の例示的な実施形態による方法。
２５．
前述の例示的な実施形態のいずれか一つの方法によって形成される、医療器具。
２６．
後硬化後のポリウレタンが、少なくとも１２５，０００ｇ／ｍｏｌ、少なくとも１５０，０００ｇ／ｍｏｌ、少なくとも１７５，０００ｇ／ｍｏｌ、少なくとも２００，０００ｇ／ｍｏｌ、少なくとも２２５，０００ｇ／ｍｏｌ、少なくとも２５０，０００ｇ／ｍｏｌ、少なくとも２７５，０００ｇ／ｍｏｌ、少なくとも３００，０００ｇ／ｍｏｌ、少なくとも３２５，０００ｇ／ｍｏｌ、又は少なくとも３５０，０００ｇ／ｍｏｌの重量平均分子量を有する、前述の例示的な実施形態のいずれか一つによる医療器具、ポリウレタン、又は方法。
２７．
後硬化後のポリウレタンが、最大で４７５，０００ｇ／ｍｏｌ、最大で４５０，０００ｇ／ｍｏｌ、最大で４２５，０００ｇ／ｍｏｌ、最大で４００，０００ｇ／ｍｏｌ、最大で３７５，０００ｇ／ｍｏｌ、最大で３５０，０００ｇ／ｍｏｌ、最大で３２５，０００ｇ／ｍｏｌ、最大で３００，０００ｇ／ｍｏｌ、最大で２７５，０００ｇ／ｍｏｌ、又は最大で２５０，０００ｇ／ｍｏｌの重量平均分子量を有する、前述の例示的な実施形態のいずれか一つによる医療器具、ポリウレタン、又は方法。
２８．
そのポリウレタンが、少なくとも９５℃、少なくとも１００℃、少なくとも１０５℃、少なくとも１１０℃、又は少なくとも１１３℃の融解温度を有する、先の例示的な実施形態のいずれか一つによる医療器具、ポリウレタン、又は方法。
２９．
そのポリウレタンが、最大で１３５℃、最大で１３０℃、最大で１２５℃、最大で１２０℃、最大で１１５℃、又は最大で１１０℃の融解温度を有する、先の例示的な実施形態のいずれか一つによる医療器具、ポリウレタン、又は方法。
３０．
後硬化後のポリウレタンが、少なくとも５０℃、少なくとも５５℃、少なくとも６０℃、少なくとも６２℃、又は少なくとも６３℃の融解温度オンセット（Ｔｍオンセット）を有する、前述の例示的な実施形態のいずれか一つによる医療器具、ポリウレタン、又は方法。
３１．
後硬化後のポリウレタンが、最大で１１０℃、最大で１０５℃、最大で１００℃、最大で９５℃、最大で９０℃、最大で８５℃、最大で８０℃、最大で７５℃、最大で７０℃、又は最大で６５℃の融解温度オンセット（Ｔｍオンセット）を有する、前述の例示的な実施形態のいずれか一つによる医療器具、ポリウレタン、又は方法。
３２．
ポリウレタンが生体安定性である、前述の例示的な実施形態のいずれか一つによる医療器具、ポリウレタン、又は方法。
３３．
ポリウレタンが生体内で少なくとも１年間生体安定性である、前述の例示的な実施形態のいずれか一つによる医療器具、ポリウレタン、又は方法。
３４．
ポリウレタンが生体内で６〜１２か月間生体安定性である、前述の例示的な実施形態のいずれか一つによる医療器具、ポリウレタン、又は方法。
３５．
ポリウレタンが触媒を実質的に含有しない、前述の例示的な実施形態のいずれか一つによる医療器具、ポリウレタン、又は方法。
３６．
ポリウレタンが触媒を含有しない、前述の例示的な実施形態のいずれか一つによる医療器具、ポリウレタン、又は方法。
３７．
プレポリマーが、少なくとも０．９５、最大で１．０１のＮＣＯ／ＯＨ比を有する、前述の例示的な実施形態のいずれか一つによる医療器具、ポリウレタン、又は方法。
３８．
プレポリマーが、少なくとも０．９６、少なくとも０．９７、少なくとも０．９８、少なくとも０．９９、又は少なくとも０．９９５のＮＣＯ／ＯＨ比を有する、前述の例示的な実施形態のいずれか一つによる医療器具、ポリウレタン、又は方法。
３９．
プレポリマーが最大で１．０のＮＣＯ／ＯＨ比を有する、前述の例示的な実施形態のいずれか一つによる医療器具、ポリウレタン、又は方法。
４０．
ポリウレタンが、
ｉ．脂肪族ジイソシアネート、
ｉｉ．ポリ（エチレンオキシド）部位を含む脂肪族ジオール、及び
ｉｉｉ．ポリカーボネート部位を含む脂肪族ジオール、
ｉｖ．鎖延長剤、
の残基からなる、先の例示的な実施形態のいずれか一つによる医療器具、ポリウレタン、又は方法。
４１．
組成物が、
ｉ．１．脂肪族ジイソシアネート、
２．ポリ（エチレンオキシド）部位を含む脂肪族ジオール、及び
３．ポリカーボネート部位を含む脂肪族ジオール、
からなる組成物から形成されるプレポリマーと、
ｉｉ．鎖延長剤と、
からなる、先の例示的な実施形態のいずれか一つによる医療器具、ポリウレタン、又は方法。
４２．
ポリマーが、ポリ（エチレンオキシド）部位又はポリカーボネート部位以外の部位を含むジオールを実質的に含有しない、前述の例示的な実施形態のいずれか一つによる医療器具、ポリウレタン、又は方法。
４３．
脂肪族ジイソシアネートが、ヘキサメチレンジイソシアネート（ＨＤＩ）、テトラメチレン−１，４−ジイソシアネート、シクロヘキサン−１，４−ジイソシアネート、ジシクロヘキシルメタン−４，４’−ジイソシアネート（ＨＭＤＩ）、イソホロンジイソシアネート（ＩＰＤＩ）、又はその混合物を含む、先の例示的な実施形態のいずれか一つによる医療器具、ポリウレタン、又は方法。
４４．
脂肪族ジイソシアネートが、ヘキサメチレンジイソシアネート（ＨＤＩ）、テトラメチレン−１，４−ジイソシアネート、シクロヘキサン−１，４−ジイソシアネート、ジシクロヘキシルメタン−４，４’−ジイソシアネート（ＨＭＤＩ）、イソホロンジイソシアネート（ＩＰＤＩ）、又はその混合物からなる、先の例示的な実施形態のいずれか一つによる医療器具、ポリウレタン、又は方法。
４５．
脂肪族ジイソシアネートが、ヘキサメチレンジイソシアネート、ジシクロヘキシルメタン４，４’−ジイソシアネート、イソホロンジイソシアネート、又はその混合物を含む、先の例示的な実施形態のいずれか一つによる医療器具、ポリウレタン、又は方法。
４６．
脂肪族ジイソシアネートが、ヘキサメチレンジイソシアネート、ジシクロヘキシルメタン４，４’−ジイソシアネート、イソホロンジイソシアネート、又はその混合物からなる、先の例示的な実施形態のいずれか一つによる医療器具、ポリウレタン、又は方法。
４７．
脂肪族ジイソシアネートが、ジシクロヘキシルメタン−４，４’−ジイソシアネートからなる、先の例示的な実施形態のいずれか一つによる医療器具、ポリウレタン、又は方法。
４８．
脂肪族ジイソシアネートが、１分子あたりに平均１．９〜２．７個のイソシアネート基を含む、前述の例示的な実施形態のいずれか一つによる医療器具、ポリウレタン、又は方法。
４９．
脂肪族ジイソシアネートが、分子量１００〜５００ｇ／ｍｏｌ、又は１５０〜２６０ｇ／ｍｏｌを有する、前述の例示的な実施形態のいずれか一つによる医療器具、ポリウレタン、又は方法。
５０．
ポリウレタンが、脂肪族ジイソシアネートの残基を、ポリウレタンの全重量に対して少なくとも１０重量％、少なくとも２０重量％、少なくとも２５重量％、又は少なくとも３０重量％含む、前述の例示的な実施形態のいずれか一つによる医療器具、ポリウレタン、又は方法。
５１．
ポリウレタンが、脂肪族ジイソシアネートの残基を、ポリウレタンの全重量に対して最大で５０重量％、最大で４５重量％、最大で４０重量％、又は最大で３５重量％含む、前述の例示的な実施形態のいずれか一つによる医療器具、ポリウレタン、又は方法。
５２．
プレポリマー組成物が、脂肪族ジイソシアネートを、組成物の全重量に対して少なくとも１０重量％、少なくとも２０重量％、少なくとも２５重量％、又は少なくとも３０重量％含む、前述の例示的な実施形態のいずれか一つによる医療器具、ポリウレタン、又は方法。
５３．
プレポリマー組成物が、脂肪族ジイソシアネートを、組成物の全重量に対して最大で５０重量％、最大で４５重量％、最大で４０重量％、又は最大で３５重量％含む、前述の例示的な実施形態のいずれか一つによる医療器具、ポリウレタン、又は方法。
５４．
ポリ（エチレンオキシド）部位を含む脂肪族ジオールが重量平均分子量５００〜２０００ｇ／ｍｏｌを有する、先の例示的な実施形態のいずれか一つによる医療器具、ポリウレタン、又は方法。
５５．
ポリ（エチレンオキシド）部位を含む脂肪族ジオールが、少なくとも６００ｇ／ｍｏｌ、少なくとも６５０ｇ／ｍｏｌ、少なくとも７５０ｇ／ｍｏｌ、少なくとも８００ｇ／ｍｏｌ、少なくとも９００ｇ／ｍｏｌ、又は少なくとも９５０ｇ／ｍｏｌの重量平均分子量を有する、先の例示的な実施形態のいずれか一つによる医療器具、ポリウレタン、又は方法。
５６．
ポリ（エチレンオキシド）部位を含む脂肪族ジオールが、最大で１９００ｇ／ｍｏｌ、最大で１８００ｇ／ｍｏｌ、最大で１７００ｇ／ｍｏｌ、最大で１６００ｇ／ｍｏｌ、最大で１５００ｇ／ｍｏｌ、最大で１４００ｇ／ｍｏｌ、最大で１３００ｇ／ｍｏｌ、又は最大で１２００ｇ／ｍｏｌの重量平均分子量を有する、先の例示的な実施形態のいずれか一つによる医療器具、ポリウレタン、又は方法。
５７．
ポリウレタンが、ポリ（エチレンオキシド）部位を含む脂肪族ジオールの残基を、ポリウレタンの全重量に対して少なくとも２重量％、少なくとも３重量％、少なくとも４重量％、少なくとも５重量％、又は少なくとも６重量％含む、前述の例示的な実施形態のいずれか一つによる医療器具、ポリウレタン、又は方法。
５８．
ポリウレタンが、ポリ（エチレンオキシド）部位を含む脂肪族ジオールの残基を、ポリウレタンの全重量に対して最大で１５重量％、最大で１２重量％、最大で１０重量％、又は最大で９重量％含む、前述の例示的な実施形態のいずれか一つによる医療器具、ポリウレタン、又は方法。
５９．
ポリ（エチレンオキシド）部位を含む脂肪族ジオールが、組成物の全重量に対して少なくとも２重量％、少なくとも３重量％、少なくとも４重量％、少なくとも５重量％、又は少なくとも６重量％の量で存在する、先の例示的な実施形態のいずれか一つによる医療器具、ポリウレタン、又は方法。
６０．
ポリ（エチレンオキシド）部位を含む脂肪族ジオールが、組成物の全重量に対して最大で１５重量％、最大で１２重量％、最大で１０重量％、又は最大で９重量％の量で存在する、先の例示的な実施形態のいずれか一つによる医療器具、ポリウレタン、又は方法。
６１．
ポリカーボネート部位を含む脂肪族ジオールが重量平均分子量５００〜２０００ｇ／ｍｏｌを有する、先の例示的な実施形態のいずれか一つによる医療器具、ポリウレタン、又は方法。
６２．
ポリカーボネート部位を含む脂肪族ジオールが、少なくとも６００ｇ／ｍｏｌ、少なくとも６５０ｇ／ｍｏｌ、少なくとも７５０ｇ／ｍｏｌ、少なくとも８００ｇ／ｍｏｌ、少なくとも９００ｇ／ｍｏｌ、又は少なくとも９５０ｇ／ｍｏｌの重量平均分子量を有する、先の例示的な実施形態のいずれか一つによる医療器具、ポリウレタン、又は方法。
６３．
ポリカーボネート部位を含む脂肪族ジオールが、最大で１９００ｇ／ｍｏｌ、最大で１８００ｇ／ｍｏｌ、最大で１７００ｇ／ｍｏｌ、最大で１６００ｇ／ｍｏｌ、最大で１５００ｇ／ｍｏｌ、最大で１４００ｇ／ｍｏｌ、最大で１３００ｇ／ｍｏｌ、又は最大で１２００ｇ／ｍｏｌの重量平均分子量を有する、先の例示的な実施形態のいずれか一つによる医療器具、ポリウレタン、又は方法。
６４．
ポリウレタンが、ポリカーボネート部位を含む脂肪族ジオールの残基を、ポリウレタンの全重量に対して少なくとも３０重量％、少なくとも３５重量％、少なくとも４０重量％、少なくとも４５重量％、又は少なくとも５０重量％含む、前述の例示的な実施形態のいずれか一つによる医療器具、ポリウレタン、又は方法。
６５．
ポリウレタンが、ポリカーボネート部位を含む脂肪族ジオールの残基を、ポリウレタンの全重量に対して最大で７０重量％、最大で６５重量％、最大で６０重量％、又は最大で５５重量％含む、前述の例示的な実施形態のいずれか一つによる医療器具、ポリウレタン、又は方法。
６６．
ポリカーボネート部位を含む脂肪族ジオールが、組成物の全重量に対して少なくとも３０重量％、少なくとも３５重量％、少なくとも４０重量％、少なくとも４５重量％、又は少なくとも５０重量％の量で存在する、先の例示的な実施形態のいずれか一つによる医療器具、ポリウレタン、又は方法。
６７．
ポリカーボネート部位を含む脂肪族ジオールが、組成物の全重量に対して最大で７０重量％、最大で６５重量％、最大で６０重量％、又は最大で５５重量％の量で存在する、先の例示的な実施形態のいずれか一つによる医療器具、ポリウレタン、又は方法。
６８．
ポリカーボネート部位を含む脂肪族ジオールが、ポリ（エチレンオキシド）部位を含む脂肪族ジオールの重量平均分子量と異なる、２５０ｇ／ｍｏｌ以下、２００ｇ／ｍｏｌ以下、１５０ｇ／ｍｏｌ以下、１００ｇ／ｍｏｌ以下、又は５０ｇ／ｍｏｌ以下の重量平均分子量を有する、先の例示的な実施形態のいずれか一つによる医療器具、ポリウレタン、又は方法。
６９．
鎖延長剤が、少なくとも６０ｇ／ｍｏｌ、少なくとも７０ｇ／ｍｏｌ、少なくとも８０ｇ／ｍｏｌ、少なくとも９０ｇ／ｍｏｌ、又は少なくとも１００ｇ／ｍｏｌの分子量を有する、前述の例示的な実施形態のいずれか一つによる医療器具、ポリウレタン、又は方法。
７０．
鎖延長剤が、最大で５００ｇ／ｍｏｌ、最大で４００ｇ／ｍｏｌ、最大で３００ｇ／ｍｏｌ、最大で２００ｇ／ｍｏｌ、又は最大で１５０ｇ／ｍｏｌの分子量を有する、前述の例示的な実施形態のいずれか一つによる医療器具、ポリウレタン、又は方法。
７１．
鎖延長剤が、エチレングリコール、ジエチレングリコール、プロピレングリコール、ジプロピレングリコール、１，３−プロパンジオール、１，４−ブタンジオール、１，５−ペンタンジオール、１，６−ヘキサンジオール、又は１，８−オクタンジオールを含む、前述の例示的な実施形態のいずれか一つによる医療器具、ポリウレタン、又は方法。
７２．
鎖延長剤が、エチレングリコール、ジエチレングリコール、プロピレングリコール、ジプロピレングリコール、１，３−プロパンジオール、１，４−ブタンジオール、１，５−ペンタンジオール、１，６−ヘキサンジオール、又は１，８−オクタンジオール、又はその混合物からなる、前述の例示的な実施形態のいずれか一つによる医療器具、ポリウレタン、又は方法。
７３．
鎖延長剤が、１，４−ブタンジオール、１，６−ヘキサンジオール、又はその混合物からなる、前述の例示的な実施形態のいずれか一つによる医療器具、ポリウレタン、又は方法。
７４．
ポリウレタンが、鎖延長剤の残基を、ポリウレタンの全重量に対して少なくとも１重量％、少なくとも２重量％、少なくとも３重量％、少なくとも４重量％、又は少なくとも５重量％含む、前述の例示的な実施形態のいずれか一つによる医療器具、ポリウレタン、又は方法。
７５．
ポリウレタンが、鎖延長剤の残基を、ポリウレタンの全重量に対して最大で１２重量％、最大で１０重量％、最大で９重量％、最大で８重量％、最大で７重量％、又は最大で６重量％含む、前述の例示的な実施形態のいずれか一つによる医療器具、ポリウレタン、又は方法。
７６．
組成物が、組成物の全重量に対して鎖延長剤を少なくとも１重量％、少なくとも２重量％、少なくとも３重量％、少なくとも４重量％、又は少なくとも５重量％含む、前述の例示的な実施形態のいずれか一つによる医療器具、ポリウレタン、又は方法。
７７．
組成物が、組成物の全重量に対して鎖延長剤を最大で１２重量％、最大で１０重量％、最大で９重量％、最大で８重量％、最大で７重量％、又は最大で６重量％含む、前述の例示的な実施形態のいずれか一つによる医療器具、ポリウレタン、又は方法。
７８．
ポリウレタンがシリコーンを実質的に含有しない、先の例示的な実施形態のいずれか一つによる医療器具、ポリウレタン、又は方法。
７９．
組成物がシリコーンを含有しない、先の例示的な実施形態のいずれか一つによる医療器具、ポリウレタン、又は方法。
８０．
組成物が、シリコーン含有部位を含有しない、先の例示的な実施形態のいずれか一つによる医療器具、ポリウレタン、又は方法。
８１．
組成物が、シリコーン含有部位を実質的に含有しない、先の例示的な実施形態のいずれか一つによる医療器具、ポリウレタン、又は方法。
８２．
組成物が、シリコーン含有部位を、組成物の全重量に対して０．１重量％未満含む、先の例示的な実施形態のいずれか一つによる医療器具、ポリウレタン、又は方法。
８３．
ポリウレタンが末端基を含有しない、先の例示的な実施形態のいずれか一つによる医療器具、ポリウレタン、又は方法。
８４．
ポリウレタンが末端基を実質的に含有しない、先の例示的な実施形態のいずれか一つによる医療器具、ポリウレタン、又は方法。
８５．
ポリウレタンが、組成物の全重量に対して末端基を０．１重量％未満含む、先の例示的な実施形態のいずれか一つによる医療器具、ポリウレタン、又は方法。
８６．
ポリウレタンが直鎖状である、先の例示的な実施形態のいずれか一つによる医療器具、ポリウレタン、又は方法。
８７．
ポリウレタンが分岐状である、先の例示的な実施形態のいずれか一つによる医療器具、ポリウレタン、又は方法。
８８．
先の例示的な実施形態のいずれか一つに記載の方法から形成される、ポリウレタン。
８９．
先の例示的な実施形態のいずれか一つに記載の方法から形成される、ポリウレタンを含む医療器具。
９０．
先の例示的な実施形態のいずれか一つによるポリウレタンと、生理活性物質と、を含む医療器具。
９１．
先の例示的な実施形態のいずれか一つによるポリウレタンと、生理活性物質と、を含む溶融物から医療器具の少なくとも一部を押出し成形する工程を含む、医療器具を形成する方法。
９２．
生理活性物質がポリウレタン中に分散される、先の例示的な実施形態のいずれか一つによる方法又は医療器具。
９３．
生理活性物質がポリウレタン中に可溶化される、先の例示的な実施形態のいずれか一つによる方法又は医療器具。
９４．
ポリウレタン中の生理活性物質の量が、ポリウレタンにおける薬物の溶解限度を超える、先の例示的な実施形態のいずれか一つによる方法又は医療器具。
９５．
生理活性物質が、ポリウレタンの融解温度よりも高い融解温度を有する、先の例示的な実施形態のいずれか一つによる方法又は医療器具。
９６．
生理活性物質が、１５０℃〜２００℃の融解温度を有する、先の例示的な実施形態のいずれか一つによる方法又は医療器具。
９７．
医療器具が触媒を含有しない、先の例示的な実施形態のいずれか一つによる医療器具。
９８．
医療器具が実質的に触媒を含有しない、先の例示的な実施形態のいずれか一つによる医療器具。
９９．
ロッド、チューブ、又はリングの形状をとる、先の例示的な実施形態のいずれか一つによる医療器具。
【００７６】
本発明を説明する文脈における（特に、以下の特許請求の範囲の文脈における）「１つの」及び「１種類の」及び「その」及び同様な言及（ｒｅｆｅｒｅｎｔ）の使用は、本明細書において別段の指定がない限り、又は文脈で明確に否定されていない限り、単数及び複数のどちらも網羅すると解釈すべきである。「含む」、「有する」、「包含する」及び「含有する」という用語は、別段の指定がない限り、制約のない用語（つまり、「限定されないが、包含する」を意味する）として解釈すべきである。本明細書における値の範囲の列挙は単に、本明細書において別段の指定がない限りその範囲内にある別々のそれぞれの値を個々に言及する速記法としての役割を果たすことが意図され、個々のそれぞれの値は、あたかも本明細書に個々に記載されているが如く、本明細書中に組み込まれる。本明細書において提供される、いずれかの、及びすべての実施例、又は例示的な文言（例えば、「〜など」）の使用は単に、本発明をより良く明らかにすることを意図するものであり、特許請求の範囲に記載されていない限り、本発明の範囲に制限を課すものではない。本明細書における文言は、本発明の実施に必須であるとして、特許請求の範囲に記載されていない要素を示すものとして解釈されるべきではない。
【００７７】
本発明を実施する本発明者らに公知の最良の形態を包含する、本発明の好ましい実施形態が記載されている。それらの好ましい実施形態の変形形態は、上述の説明を読めば、当業者には明らかとなり得る。本発明者らは、当業者がかかる変形形態を適宜用いることを期待し、本発明者らは、本明細書に具体的に記述されるものと別の方法で本発明が実施されることを意図する。したがって、本発明は、該当する法律によって許可される、本明細書に付属の特許請求の範囲に記載の主題のすべての修正形態及び均等物を包含する。任意の特定の特徴が本発明の実施形態として記述されているが、本明細書は、具体的に別段の指定がない限り、又は物理的に不可能ではない限り、これらの実施形態のすべての組み合わせを包含し、且つ具体的に開示することを意味する。
【国際調査報告】
2022500394.tif 000009
2022500394.tif 000010
2022500394.tif 000011